【事件の表示】
　特許第３０５１２４１号「紫外線硬化性透過型スクリーン用樹脂組成物及びその硬化物」の請求項１、２に係る特許に対する特許異議の申立てについて、次のとおり決定する。
【結　論】
　訂正を認める。
　特許第３０５１２４１号の請求項１ないし２に係る特許を維持する。
【理　由】
［１］手続の経緯
　本件特許第３０５１２４１号の発明は、平成３年１２月４日に特許出願され、平成１２年３月３１日にその特許の設定登録がなされたものであり、その後、ジェイエスアール株式会社より特許異議の申立がなされ、取消理由通知がなされ、平成１３年７月１７日付けで特許異議意見書とともに訂正請求書が提出されたものである。尚、平成１３年７月１７日付けの訂正請求書は、平成１３年１０月２９日付けの手続補正書（方式）により補正された。
［２］訂正の適否についての判断
［訂正の内容］
訂正請求書による訂正事項は次のとおりである。
（１ー１）特許請求の範囲の請求項１において「トリレンジイソシアネートを原料として得たウレタン（メタ）アクリレート（Ａ）」を「エチレングリコール、ネオペンチルグリコール、１，４ーブタンジオール、１，６−へキサンジオ−ルから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３一メチル−１，５−ペンタンジオール、１，４−ブタンジオール、ジエチレングリコールから選ばれたジオールの反応よって得られるポリエステルポリオール；ポリε−カプロラクトン変性ポリオールから選ばれたポリオールとトリレンジイソシアネートと２一ヒドロキシエチル（メタ）アクリレート、２一ヒドロキシプロピル（メタ）アクリレートから選ばれたヒドロキシ基含有（メタ）アクリレートから製造されるウレタン（メタ）アクリレート（Ａ）」と訂正する。
（１−２）明細書の段落番号【０００５】を次のように訂正する。
「【０００５】即ち、本発明は数平均分子量が５００〜１００００である、エチレングリコール、ネオペンチルグリコール、１，４一ブタンジオール、１，６一ヘキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３一メチル−１，５一ペンタンジオール、１，４一ブタンジオール、ジエチレングリコールから選ばれたジオールの反応によって得られるポリエステルポリオール；ポリε−カプロラクトン変性ポリオールから選ばれたポリオールとトリレンジイソシアネートと２一ヒドロキシエチル（メタ）アクリレ−ト、２一ヒドロキシプロピル（メタ）アクリレートから選ばれたヒドロキシ基含有（メタ）アクリレートから製造されるウレタン（メタ）アクリレート（Ａ）１５〜６０重量％、式（１）で表される（メタ）アクリレート（Ｂ）１５〜６０重量％」
（１−３）明細書の段落番号【０００８】を次のように訂正する。
「【０００８】本発明のウレタン（メタ）アクリレート（Ａ）としては、エチレングリコール、ネオペンチルグリコール、１，４−ブタンジオール、１，６−へキサンジオールから選ばれたアルキレングリコール；ポリエチレングリコ−ル、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３−メチル一１，５−ペンタンジオール、１，４一ブタンジオール、ジエチレングリコールから選ばれたジオールの反応よって得られるポリエステルポリオール；ポリε‐カプロラクトン変性ポリオールから選ばれたポリオールとトリレンジイソシアネートと２−ヒドロキシエチル（メタ）アクリレート、２ーヒドロキシプロピル（メタ）アクリレートから選ばれたヒドロキシ基含有（メタ）アクリレートから製造される数平均分子量が５００〜１０，０００であるウレタン（メタ）アクリレートを挙げることができる。」　
（２−１）特許請求の範囲の請求項１において　「２官能（メタ）アクリレート（Ｃ）」を「εーカプロラクトン変性ヒドロキシピバリン酸ネオペンチルグリコールジ（メタ）アクリレート、ビスフェノールＡのポリエトキシジ（メタ）アクリレート（ｎ＝４〜１０）、１，９ーノナンジオールジ（メタ）アクリレート及びポリエチレングリコール（メタ）アクリレートから選ばれた２官能（メタ）アクリレート」と訂正する。
（２−２）明細書の段落番号【０００７】を次のように訂正する。
「【０００７】（式中、Ｒ１及びＲ２はそれぞれ独立してＨ又は−ＣＨ３であり、ｎの平均値は１〜５の数である。）、εーカプロラクトン変性ヒドロキシピバリン酸ネオペンチルグリコ−ルジ（メタ）アクリレート、ビスフェノールＡのポリエトキシジ（メタ）アクリレート（ｎ＝４〜１０）、１，９一ノナンジオールジ（メタ）アクリレート及びポリエチレングリコール（メタ）アクリレートから選ばれた２官能（メタ）アクリレート（Ｃ）１０〜５０重量％と光重合開始剤（Ｄ）０.３〜１５重量％の割合でそれぞれ含有することを特徴とする紫外線硬化性透過型スクリーン用樹脂組成物及びその硬化物に関する。（但し、上記において、各成分（Ａ）、（Ｂ）、（Ｃ）及び（Ｄ）の合計量を１００重量％とする。以下の記載においても同様とする。）」
（３）明細書の段落番号【０００８】中の「反応よって」を「反応によって」に訂正する。
［訂正の適否］
　訂正事項（１−１）は、請求項１の「トリレンジイソシアネートを原料として得たウレタン（メタ）アクリレート（Ａ）」を下位概念の「エチレングリコール、ネオペンチルグリコール、１，４−ブタンジオール、１，６−へキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３−メチル−１，５−ペンタンジオール、１，４一ブタンジオール、ジエチレングリコールから選ばれたジオールの反応によって得られるポリエステルポリオール；ポリε一カプロラクトン変性ポリオールから選ばれたポリオールとトリレンジイソシアネートと２−ヒドロキシエチル（メタ）アクリレート、２一ヒドロキシプロピル（メタ）アクリレートから選ばれたヒドロキシ基含有（メタ）アクリレートから製造されるウレタン（メタ）アクリレート（Ａ）」と限定しようとするものであり、この限定は願書に添付した明細書の段落番号【０００８】に記載されていたものである。
　したがって、本件訂正事項（１ー１）は、特許請求の範囲の減縮を目的とするもので、願書に添付した明細書に記載した事項の範囲内であり、実質上特許請求の範囲を拡張し又は変更するものではない。
　訂正事項（２−１）は請求項１の「２官能（メタ）アクリレート（Ｃ）」を下位概念の「ε−カプロラクトン変性ヒドロキシピバリン酸ネオペンチルグリコールジ（メタ）アクリレート、ビスフェノールＡのポリエトキシジ（メタ）アクリレート（ｎ＝４〜１０）、１，９ーノナンジオールジ（メタ）アクリレート及びポリエチレングリコール（メタ）アクリレートから選ばれた２官能（メタ）アクリレート（Ｃ）」に限定しようとするものであり、この限定は願書に添付した明細書の段落番号【００１３】に記載されていたものである。
　したがって、本件訂正事項（２ー１）は、特許請求の範囲の減縮を目的とするもので、願書に添付した明細書に記載した事項の範囲内であり、実質上特許請求の範囲を拡張し又は変更するものではない。
　上記訂正事項（１ー２）、（１ー３）及び（２ー２）は、上記特許請求の範囲の減縮に伴って生じる不明瞭な記載を明瞭となるように訂正するものである。
　したがって、本件訂正事項（１ー２）、（１ー３）及び（２ー２）は、不明瞭な記載の釈明を目的とするもので、願書に添付した明細書に記載した事項の範囲内であり、実質上特許請求の範囲を拡張し又は変更するものではない。　
　上記訂正事項（３）は、誤った表現の文節を正確な表現の文節にしたもので、誤記の訂正を目的とするもので、願書に添付した明細書に記載した事項の範囲内であり、実質上特許請求の範囲を拡張し又は変更するものではない。
　以上のとおりであるから、上記訂正は、特許法等の一部を改正する法律（平成六年法律第百十六号）附則第六条第一項の規定によりなお従前の例によるとされる、特許法第１２０条の４第３項において準用する特許法第１２６条第１項ただし書き、第２項及び第３項の規定に適合するので、当該訂正を認める。
［３］特許異議の申立についての判断
（訂正後の本件特許発明）
　訂正後の請求項１、２に係る本件特許発明（以下、「訂正後の本件発明１」、「訂正後の本件発明２」という。）は、訂正明細書の請求項１、２に記載された次のとおりのものと認める。
「【請求項１】数平均分子量が５００〜１０，０００である、エチレングリコール、ネオペンチルグリコール、１，４‐ブタンジオール、１，６−へキサンジオ−ルから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸等の二塩基酸又はその無水物とエチレングリコール、ネオペンチルグリコール、３一メチル−１，５−ペンタンジオール、１，４−ブタンジオール、ジエチレングリコールから選ばれたジオールの反応よって得られるポリエステルポリオール；ポリε−カプロラクトン変性ポリオールから選ばれたポリオールとトリレンジイソシアネートと２一ヒドロキシエチル（メタ）アクリレート、２一ヒドロキシプロピル（メタ）アクリレートから選ばれたヒドロキシ基含有（メタ）アクリレートから製造されるウレタン（メタ）アクリレート（Ａ）１５〜６０重量％、式（１）で表される（メタ）アクリレート（Ｂ）１５〜６０重量％、    
　（I）（式中、Ｒ１及びＲ２はそれぞれ独立してＨ又はーＣＨ３であり、ｎの平均値は１〜５である。）
εーカプロラクトン変性ヒドロキシピバリン酸ネオペンチルグリコールジ（メタ）アクリレート、ビスフェノールＡポリエトキシジ（メタ）アクリレート（ｎ＝４〜１０）、１，９ーノナンジオールジ（メタ）アクリレート及びポリエチレングリコール（メタ）アクリレートから選ばれた２官能（メタ）アクリレート（Ｃ）１０〜５０重量％と光開始剤（Ｄ）０．３〜１５重量％を含むことを特徴とする紫外線硬化性透過型スクリーン用樹脂組成物（但し、各成分（Ａ）、（Ｂ）、（Ｃ）及び（Ｄ）の合計量を１００重量％とする）
【請求項２】請求項１記載の樹脂組成物の硬化物」
（特許異議申立の理由の概要）
（３・１）本件請求項１、２に係る発明は、刊行物２を参酌すると、その出願前日本国内において頒布された下記刊行物１に記載された発明であるので、特許法第２９条第１項第３号の規定に違反して特許されたものである。
（３・２）本件請求項１、２に係る発明は、刊行物２を参酌すると、その出願前日本国内において頒布された下記刊行物１に記載された発明に基づいて、その出願前にその発明の属する技術分野における通常の知識を有する者が容易に発明することができたものであり、特許法第２９条第２項の規定に違反して特許されたものである。
　　　　　　　　　　　記
刊行物１：特開平３−２３９７１１号公報（甲第１号証）
刊行物２：新版高分子辞典、高分子学会、朝倉書店、１９８８年１１月２５日、第３９６頁（甲第２号証）
（刊行物の記載事項） 
刊行物１：
「（Ａ）１分子中に（メタ）アクリロイルオキシ基を２個以上有するウレタンポリ（メタ）アクリレート　２０〜８０重量部　　
 （Ｂ）一般式（Ｉ）（式中、Ｒ１は水素またはメチル基、ｎは５〜１６の整数を表わす）  （構造式略）
で示されるポリブチレングリコールジ（メタ）アクリレート　１０〜６０重量部
（Ｃ）−般式（II）、（III）または（IV）（構造式略）（式中、Ｒ２は水素またはメチル基、Ｒ３は・・・、ＸはＣ１、ＢｒまたはI、ｍは０〜３の整数、ｐは０〜５の整数、ｑは０〜４の整数を表わす）で示されるモノ（メタ）アクリレート化合物　５〜６０重量部および
（Ｄ）分子内に少なくとも一つの重合性二重結合を有する化合物０〜６０重量部（ただし、（Ａ）〜（Ｄ）成分の合計を１００重量部とする）　
を主成分としてなるプラスチックレンズ用組成物。」（特許請求の範囲の請求項１）
「本発明の第１成分である１分子中に（メタ）アクリロイルオキシ基を２個以上有するウレタンポリ（メタ）アクリレート（Ａ）としては、ヒドロキシル基を含有する（メタ）アクリレートと分子内に２個以上のイソシアネート基を有するイソシアネート化合物とのウレタン化反応生成物が挙げられる。この第１成分（Ａ）は、第２成分であるポリブチレングリコールジ（メタ）アクリレートのみでは不足する耐熱性を付与する成分である。分子内に少なくとも２個のイソシアネート基を有するポリイソシアネート化合物の具体例としては、・・・トリレンジイソシアネート・・・が挙げられる。・・・ポリイソシアネートと反応させるヒドロキシル基含有（メタ）アクリレートとしては、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート等のヒドロキシル基含有の（メタ）アクリレート；・・・、ポリエチレングリコール、ポリプロピレングリコール等のモノ（メタ）アクリル酸エステル；ポリカプロラクトンジオール（ｎ＝１〜５）のモノ（メタ）アクリル酸エステル等が挙げられる。」（第３頁右上欄４行〜右下欄８行）
「モノ（メタ）アクリレート化合物（Ｃ）の具体例としては、・・・、２，４，６−トリブロモフエニル−ジ（オキシエチル）−（メタ）アクリレー　ト、・・・、２，４，６−トリブロモフエニル−２−ヒドロキシオキシプロピル（メタ）アクリレート、・・・、２，４，６−トリブロモフエノキシエチル（メタ）アクリレート、・・・が好ましい。」（第４頁右下欄３行〜第６頁左上欄１３行）
「（Ｄ）成分は、必須成分ではない・・・」（第７頁右下欄１３行）
「本発明のプラスチックレンズ用組成物の硬化に際して使用される重合開始剤としては、例えば、過酸化ベンゾイル、ｔ−ブチルパーオキシイソブチレート、ｔ−ブチルパーオキシ−２−エチルヘキサノエート等の有機過酸化物；２，２′−アゾビスイソブチロニトリル、２，２′−アゾビス（２，４−ジメチルバレロニトリル）等のアゾ化合物；２−ヒドロキシ−２−メチル−１−フエニルプロパン−１−オン、メチルフエ二ルグリオキシレート、２，４，６−トリメチルベンゾイルジフエ二ルホスフィンオキシドなどの光重合開始剤が挙げられる。これらは１種もしくは２種以上の混合系で使用される。この重合開始剤の配合割合は（Ａ）〜（Ｄ）成分の合計１００重量部に対し、通常、０．００５〜５重量部である。」（第８頁左上欄７行〜右上欄１行）
「本発明のプラスチックレンズ用組成物は、活性エネルギー線による短時間重合が可能である。また、耐熱性、耐衝撃性、染色性に優れ、低吸水性のプラスチックレンズ硬化物が製造できる。」（第１１頁左上欄２〜５行）
「ＵＤＡ３（トリレンジイソシアネートと２−ヒドロキシエチルアクリレートを反応させて得られたウレタンアクリレート）５０ｇ、９ＢＧＤＨ（ノナブチレングリコールジメタクリレート）３０ｇ、３ＢｒＰＭ（２，４，６−トリブロモフエノキシエチルアクリレート）２０ｇを含有するプラスチックレンズ用組成物。」（第１０頁第１表実施例８の欄の組成物）
刊行物２：　
「プラスチックレンズ〔ｐｌａｓｔｉｃ ｌｅｎｓ〕石英などに代表される無機ガラスによって構成されているレンズに対して，プラスチック材料をベースにつくられたレンズの一般名称。プラスチック材料は，その基本である光学特性，例えば，屈折率，分散特性などに関しては，無機ガラスに比して劣るが，耐衝撃性，成形性，軽量性，染色性などにすぐれており，軽量化，安全化，ファッション化，低コストなどの新しい市場ニーズに対応して，最近いろいろなレンズ分野への進出が著しい．例えば，メガネ用レンズ，コンタクトレンズ，カメラ関連における撮影レンズ，ビデオプロジェクターレンズ，あるいはコンパクトディスク用対物レンズなど民生，工業の各分野，そして最近とみに注目されているオプトエレクトロニクス分野などに多彩な展開がはかられている．」
（判断）
  訂正後の本件発明１と、刊行物１に記載された発明とは、ウレタン（メタ）アクリレート、（メタ）アクリレート、２官能（メタ）アクリレート、光重合開始剤からなる樹脂組成物で、それらの配分量が重複する点で一致しているが、訂正後の本件発明１では、ウレタン（メタ）アクリレートを限定された数平均分子量の特定のものに限定し、さらに、２官能（メタ）アクリレートを特定のものに限定しているのに対し、刊行物１に記載された発明では、訂正後の本件発明１で特定されたウレタン（メタ）アクリレートも、２官能（メタ）アクリレートのいずれも記載されていない点、及び、訂正後の本件発明１では、紫外線硬化性透過型スクリーン用としているのに対し、刊行物１に記載された発明では、プラスチックレンズが開示されている点で、相違するものと認める。また、刊行物１には、上記相違点に係る構成を示唆する記載もない。
　尚、刊行物２には、刊行物１に記載された発明で開示されているプラスチックレンズに関して、プラスチックレンズをビデオプロジェクターに使用する旨の記載があるが、訂正後の本件発明１の紫外線硬化性透過型スクリーンとビデオプロジェクター用のプラスチックレンズとは、特許権者が提出した平成１３年７月１７日付けの参考資料（テレビジョン学会誌Ｖｏｌ.３７、Ｎｏ．２、１９８３年、第８２〜８９頁）に記載されているように、明確に目的・作用が相違し互換性がないので、刊行物２の記載は、上記相違点の認定に関する判断に影響を及ぶすものではない。
　そして、訂正後の本件発明１は、上記相違点により本件明細書記載のとおりの効果を奏するものである。  
　したがって、訂正後の本件発明１は、刊行物２を参酌しても、その出願前日本国内において頒布された下記刊行物１に記載された発明であるとも、また刊行物１に記載された発明に基づいて、当業者が容易に発明することができたものであるともいえない。
　訂正後の本件発明２は、訂正後の本件発明１を構成要件とする硬化物の発明であるから、訂正後の本件発明１と同様の理由により、刊行物２を参酌しても、その出願前日本国内において頒布された下記刊行物１に記載された発明であるとも、また刊行物１に記載された発明に基づいて、当業者が容易に発明することができたものであるともいえない。
［４］（結び）
　したがって、特許異議申立人の主張および挙証によっては、本件の特許を取り消すことはできない。
　また、他に本件の特許を取り消すべき理由を発見しない。
　よって、結論のとおり決定する。
【異議決定日】
平成１４年２月１４日（２００２．２．１４）
【訂正の要旨】
［訂正の要旨］
訂正請求書による訂正事項は次のとおりである。
　尚、訂正事項（１−１）、（２−１）は、特許請求の範囲の減縮を目的とするものである。
　訂正事項（１−２）、（１−３）、（２−２）は、明りょうでない記載の釈明を目的とするものである。
　訂正事項（３）は、誤記の訂正を目的とするものである。
（１ー１）特許請求の範囲の請求項１において「トリレンジイソシアネートを原料として得たウレタン（メタ）アクリレート（Ａ）」を「エチレングリコール、ネオペンチルグリコール、１，４ーブタンジオール、１，６−ヘキサンジオ−ルから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３一メチル−１，５−ペンタンジオール、１，４−ブタンジオール、ジエチレングリコールから選ばれたジオールの反応よって得られるポリエステルポリオール；ポリε−カプロラクトン変性ポリオールから選ばれたポリオールとトリレンジイソシアネートと２一ヒドロキシエチル（メタ）アクリレート、２一ヒドロキシプロピル（メタ）アクリレートから選ばれたヒドロキシ基含有（メタ）アクリレートから製造されるウレタン（メタ）アクリレート（Ａ）」と訂正する。
（１−２）明細書の段落番号【０００５】を次のように訂正する。
「【０００５】即ち、本発明は数平均分子量が５００〜１００００である、エチレングリコール、ネオペンチルグリコール、１，４一ブタンジオール、１，６一ヘキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３一メチル−１，５一ペンタンジオール、１，４一ブタンジオール、ジエチレングリコールから選ばれたジオールの反応によって得られるポリエステルポリオール；ポリε−カプロラクトン変性ポリオールから選ばれたポリオールとトリレンジイソシアネートと２一ヒドロキシエチル（メタ）アクリレ−ト、２一ヒドロキシプロピル（メタ）アクリレートから選ばれたヒドロキシ基含有（メタ）アクリレートから製造されるウレタン（メタ）アクリレート（Ａ）１５〜６０重量％、式（１）で表される（メタ）アクリレート（Ｂ）１５〜６０重量％」
（１−３）明細書の段落番号【０００８】を次のように訂正する。
「【０００８】本発明のウレタン（メタ）アクリレート（Ａ）としては、エチレングリコール、ネオペンチルグリコール、１，４−ブタンジオール、１，６−ヘキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３−メチル一１，５−ペンタンジオール、１，４一ブタンジオール、ジエチレングリコールから選ばれたジオールの反応よって得られるポリエステルポリオール；ポリε‐カプロラクトン変性ポリオールから選ばれたポリオールとトリレンジイソシアネートと２−ヒドロキシエチル（メタ）アクリレート、２ーヒドロキシプロピル（メタ）アクリレートから選ばれたヒドロキシ基含有（メタ）アクリレートから製造される数平均分子量が５００〜１０，０００であるウレタン（メタ）アクリレートを挙げることができる。」
（２−１）特許請求の範囲の請求項１において
「２官能（メタ）アクリレート（Ｃ）」を「εーカプロラクトン変性ヒドロキシピバリン酸ネオペンチルグリコールジ（メタ）アクリレート、ビスフェノールＡのポリエトキシジ（メタ）アクリレート（ｎ＝４〜１０）、１，９ーノナンジオールジ（メタ）アクリレート及びポリエチレングリコール（メタ）アクリレートから選ばれた２官能（メタ）アクリレート」と訂正する。
（２−２）明細書の段落番号【０００７】を次のように訂正する。
「【０００７】（式中、Ｒ１及びＲ２はそれぞれ独立してＨ又は−ＣＨ３であり、ｎの平均値は１〜５の数である。）、εーカプロラクトン変性ヒドロキシピバリン酸ネオペンチルグリコ−ルジ（メタ）アクリレート、ビスフェノールＡのポリエトキシジ（メタ）アクリレート（ｎ＝４〜１０）、１，９一ノナンジオールジ（メタ）アクリレート及びポリエチレングリコール（メタ）アクリレートから選ばれた２官能（メタ）アクリレート（Ｃ）１０〜５０重量％と光重合開始剤（Ｄ）０．３〜１５重量％の割合でそれぞれ含有することを特徴とする紫外線硬化性透過型スクリーン用樹脂組成物及びその硬化物に関する。（但し、上記において、各成分（Ａ）、（Ｂ）、（Ｃ）及び（Ｄ）の合計量を１００重量％とする。以下の記載においても同様とする。）」
（３）明細書の段落番号【０００８】中の「反応よって」を「反応によって」に訂正する。
（５４）【発明の名称】
紫外線硬化性透過型スクリーン用樹脂組成物及びその硬化物
（５７）【特許請求の範囲】
　【請求項１】数平均分子量が５００〜１０，０００である、エチレングリコール、ネオペンチルグリコール、１，４−ブタンジオール、１，６−ヘキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３−メチルー１，５−ペンタンジオール、１，４−ブタンジオール、ジエチレングリコールから選ばれたジオールの反応によって得られるポリエステルポリオール；ポリε−カプロラクトン変性ポリオールから選ばれたポリオールとトリレンジイソシアネートと２−ヒドロキシエチル（メタ）アクリレート、２−ヒドロキシプロピル（メタ）アクリレートから選ばれたヒドロキシ基含有（メタ）アクリレートから製造されるウレタン（メタ）アクリレート（Ａ）１５〜６０重量％、式（１）で表される（メタ）アクリレート（Ｂ）１５〜６０重量％、
　【化１】
（式中、Ｒ１及びＲ２はそれぞれ独立してＨ又は−ＣＨ３であり、ｎの平均値は１〜５の数である。）
ε−カプロラクトン変性ヒドロキンピバリン酸ネオペンチルグリコールジ（メタ）アクリレート、ビスフェノールＡのポリエトキシジ（メタ）アクリレート（ｎ＝４〜１０）、１，９−ノナンジオールジ（メタ）アクリレート及びポリエチレングリコール（メタ）アクリレートから選ばれた２官能（メタ）アクリレート（Ｃ）１０〜５０重量％と光重合開始剤（Ｄ）０．３〜１５重量％の割合でそれぞれ含有することを特徴とする紫外線硬化性透過型スクリーン用樹脂組成物（但し、各成分（Ａ）、（Ｂ）、（Ｃ）及び（Ｄ）の合計量を１００重量％とする）
　【請求項２】請求項１記載の樹脂組成物の硬化物、
【発明の詳細な説明】
　【０００１】
　【産業上の利用分野】
　本発明は、ビデオプロジェクター、プロジェクションテレビなどに使用されるフレネルレンズ、レンチキュラーレンズなどの透過型スクリーンに適している紫外線硬化性樹脂組成物及びその硬化物に関するものである。
　【０００２】
　【従来の技術】
　従来、フレネルレンズは熱可塑性樹脂、例えばアクリル樹脂等を金型を用いて加熱、加圧し、型取り成形する方法で製造されていたが、この方法では次のような欠点がある。
▲１▼　レンズ歪を防止するために、金型を徐々に冷却するところから、１ショット３０〜６０分間の工程時間が必要となり、生産効率が極めて劣る。
▲２▼　金型が高温、高圧にさらされるため、金型が浸蝕され、フレネルレンズのプリズム形状が変化し、フレネルレンズの再現性を悪化させる。
▲３▼　従って金型の寿命が短かく、製造コストを上昇させる。
　近年になって、生産効率が高く、且つおだやかな条件で製造が可能な方法として、フレネルレンズ金型に紫外線硬化型の樹脂を充填し、さらにその表面に透明なプラスチックフィルムを被覆した後、紫外線を照射して樹脂を硬化することによって透明プラスチックフィルムに紫外線硬化樹脂層を積層してなるフレネルレンズが製造されるようになってきた。
　【０００３】
　【発明が解決しようとする課題】
　しかしながら、この方法は次のような問題点がある。
▲１▼　紫外線硬化樹脂層こよって形成されるフレネルレンズの同心円上のプリズム部分はそのプリズムの高さ及び幅が数百ミクロンであり、うすくて細密な表面粗度であるため、レンズ表面の耐傷性が劣る。
▲２▼　長期の使用温度（６０℃）におけるレンズのプリズム部分の形状保持性が劣る。
▲３▼　紫外線硬化型樹脂の硬化時の収縮が大きく、透明フィルムがカールしたり、レンズにひびわれを生じたりする。
▲４▼　紫外線硬化型の金型からの脱型が劣り、脱型が不可能となったり、脱型時に透明フィルムがカールし、平板なレンズが得られない。
▲５▼　透明フィルムへの密着が劣り、脱型時あるいは経時にはがれを生じる。
　【０００４】
　【課題を解決するための手段】
　本発明者らは、前記従来の欠点のないフレネルレンズについて鋭意研究を重ねた緒果、透明フィルムと紫外線硬化型樹脂を積層してなるフレネルレンズを製造するにあたって、本発明で選択される樹脂組成物を用いることによって、レンズ表面の優れた耐傷性と長期の使用温度（６０℃）における形状保持性と、透明フィルムへの優れた密着性を有し、且つ生産効率の高い、安価なフレネルレンズを製造することが可能なことを見出し、本発明を完成さすに到った。
　【０００５】
即ち、本発明は、数平均分子量が５００〜１０，０００である、エチレングリコール、ネオペンチルグリコール、１，４−ブタンジオール、１，６−ヘキサンジオールから選ばれたアルキレングリコール；ポリエチレングリコール、ポリテトラメチレングリコールから選ばれたポリエーテルポリオール；コハク酸、アジピン酸、アゼライン酸、セバシン酸、フタル酸、テトラヒドロフタル酸から選ばれた二塩基酸又はその無水物とエチレングリコール、ネオペンチルグリコール、３−メチル−１，５−ペンタンジオール、１，４−ブタンジオール、ジエチレングリコールから選ばれたジオールの反応によって得られるポリエステルポリオール；ポリε−カプロラクトン変性ポリオールから選ばれたポリオールとトリレンジイソシアネートと２−ヒドロキシエチル（メタ）アクリレート、２−ヒドロキシプロピル（メタ）アクリレートから選ばれたヒドロキシ基含有（メタ）アクリレートから製造されるウレタン（メタ）アクリレート（Ａ）１５〜６０重量％、式（１）で表される（メタ）アクリレート（Ｂ）１５〜６０重量％、
　【０００６】
　【化２】
　【０００７】
（式中、Ｒ１及びＲ２はそれぞれ独立してＨ又は−ＣＨ３であり、ｎの平均値は１〜５の数である。）
ε−カプロラクトン変性ヒドロキシピバリン酸ネオペンチルグリコールジ（メタ）アクリレート、ビスフェノールＡのポリエトキシジ（メタ）アクリレート（ｎ＝４〜１０）、１，９−ノナンジオールジ（メタ）アクリレート及びポリエチレングリコール（メタ）アクリレートから選ばれた２官能（メタ）アクリレート（Ｃ）１０〜５０重量％と光重合開始剤（Ｄ）０．３〜１５重量％の割合でそれぞれ含有することを特徴とする紫外線硬化性透過型スクリーン用樹脂組成物及びその硬化物に関する。（但し、上記において、各成分（Ａ）、（Ｂ）、（Ｃ）及び（Ｄ）の合計量を１００重量％とする。以下の記載においても同様とする。）
　【０００８】
　本発明のウレタン（メタ）アクリレート（Ａ）としては、エチレングリコール、ネオペンチルグリコール、１，４−ブタンジオール、１，６−ヘキサンジオールから選ばれたアルキレングリコール；ポリエチレングリコール、ポリテトラメチレングリコールから選ばれたポリエーテルポリオール；コハク酸、アジビン酸、アゼライン酸、セバシン酸、フタル酸、テトラヒドロフタル酸から選ばれた二塩基酸又はその無水物とエチレングリコール、ネオペンチルグリコール、３−メチルー１，５−ペンタンジオール、１，４−ブタンジオール、ジエチレングリコールから選ばれたジオールの反応によって得られるポリエステルポリオール；ポリε−カプロラクトン変性ポリオールから選ばれたポリオールとトリレンジイソシァネートと２−ヒドロキシエチル（メタ）アクリレート、２−ヒドロキシプロピル（メタ）アクリレートから選ばれたヒドロキシ基含有（メタ）アクリレートから製造される数平均分子量が５００〜１０，０００であるウレタン（メタ）アクリレートを挙げることができる。
　【０００９】
　数平均分子量が１０，０００を越えると樹脂組成物の粘度が高くなるため、金型に注入された樹脂液から脱泡が困難となり、硬化層中に泡が入り、レンズ機能を損うことになる、組成物の粘度は良好な脱泡性を得るため、２５℃で７０００ｃｐｓ以下であることが望ましい。好ましいウレタン（メタ）アクリレート（Ａ）としては、ポリオール成分がエチレングリコールやネオーペンチルグリコールと３−メチルー１，５−ペンタンジオールのアジペートやポリテトラメチレングリコールを混合して用いた屈折率（２５℃）が１．５１以上のウレタンアクリレート（Ａ）である。
　【００１０】
　又、ウレタン（メタ）アクリレート（Ａ）は樹脂組成物中に１５〜６０重量％、好ましくは１５〜５０重量％含有する。１５重量％以下では後述する硬化物性を得ることが困難となり、耐傷性や長期の使用温度（６０℃）における形状保持性の劣るレンズとなる。６０重量％以上では高粘度のため樹脂液からの脱泡が困難となり、硬化層中に泡が入り、本来のレンズ機能が果せない。
　【００１１】
　本発明で便用する、式（１）で表される（メタ）アクリレート（Ｂ）の具体例としては、例えば２，４，６−トリブロムフェニルオキシエチルアクリレート、２，４，６−トリブロムフェニルオキシェチルメタクリレート、２−（２，４，６−トリブロムフェニルオキシ）−１−メチルーエチルアクリレート、２，４，６−トリブロムフェニルポリエトキシアクリレート等を挙げることが出来る。好ましい（メタ）アクリレート（Ｂ）としては２，４，６−トリブロムフェニルオキシエチルアクリレート、２，４，６−トリブロムフェニルポリエトキシアクリレート（ｎの平均値は２〜５）等を挙げることが出来る。
　【００１２】
　又、（メタ）アクリレート（Ｂ）は樹脂組成物中に１５〜６０重量％、好ましくは１５〜５０重量％含有する。１５重量％以下では屈折率が低下し好ましくない。６０重量％以上では基材に対する接着性が劣り好ましくない。
　【００１３】
本発明で使用する２官能（メタ）アクリレート（Ｃ）の具体例としては、例えば、ε−カプロラクトン変性ヒドロキシピバリン酸ネオペンチルグリコールジ（メタ）アクリレート、ビスフェノールＡのポリエトキシジ（メタ）アクリレート（ｎ＝４〜１０）１，９−ノナンジオールジ（メタ）アクリレート、ポリエチレングリコール（メタ）アクリレート等を挙げることができる。２官能（メタ）アクリレート（Ｃ）の好ましいものとしては例えば、ε−カプロラクトン変性ヒドロキシピバリン酸ネオペンチルグリコールジアクリレート、ビスフェノールＡのポリ（ｎ＝４〜１０）エトキシジアクリレートを挙げることができる。又、２官能（メタ）アクリレート（Ｃ）は樹脂組成物中に１０〜５０重量％、好ましくは１５〜４０重量％含有する。１０重量％以下では高粘度になるため樹脂液からの脱泡が困難となり、硬化層中に泡が入り、本来のレンズ機能が果せない。５０重量％以上では、基材に対する接着性が劣り間題となる又、後述する硬化物性を得ることが困難となり、耐傷性や長期の使用温度（６０℃）における形状保持性の劣るレンズとなる。
　本発明は、前記の（Ａ）、（Ｂ）、（Ｃ）成分以外の反応性化合物として、例えば、Ｎ−ビニルピロリドン、Ｎ−ビニルカプロラクトン、アクリロイルモルホリン、フェニルフェノールのポリエトキシ（メタ）アクリレート、フェルグリシジルエーテルのアクリレート、イソポルニルアクリレート、ジシクロペンタニルアクリレート、ビスフェノールＡのエポキシ（メタ）アクリレート等を使用することができる。
　【００１４】
　本発明で使用する光重合開始剤（Ｄ）としては、例えば１−ヒドロキシシクロヘキシルフェニルケトン、アセトフェノンジメチルケタール、２−ヒドロキ−２−メチル−１−フェニルプロパン−１−オン等を挙げることができる。光重合開始剤（Ｄ）の配合割合は樹脂組成物中に、０．３〜１５重量％、好ましくは０．５〜５重量％である。０．３重量％よりも少ないと紫外線を照射しても実用的な硬化性が得られない。１５重量％よりも多いと光重合開始剤の自己吸収により樹脂組成物の表面のみが硬化し、内部の硬化が不充分となり実用的な硬化物が得られない。
　【００１５】
　本発明の樹脂組成物は、（Ａ）、（Ｂ）、（Ｃ）及び（Ｄ）成分を加温、溶解、混合することにより得ることができる。本発明の樹脂組成物の屈折率（２５℃）は、１．５３以上が好ましい。
　【００１６】
　本発明の樹脂組成物には、必要に応じて、離型剤、消泡剤、レベリング剤、帯電防止剤、光安定剤、酸化防止剤、重合禁止剤等を使用することができる。
　【００１７】
　本発明の樹脂組成物の硬化物は常法に従い紫外線照射により硬化して得ることができる。本発明の紫外線硬化性透過型スクリーン用樹脂組成物は、硬化後に得られる物性が１０〜４０℃の温度範囲においてヤング率が一定か、あるいは温度の上昇に伴いヤング率の増加することが好ましく、この条件を満足する硬化膜の物性を有する樹脂組成物を用いて得られたレンズは表面の耐傷性と使用温度（６０℃）での長期の形状保持性に優れている。また上記の条件を満足する硬化膜の物性を有する樹脂組成物の硬化物のヤング率は０．２〜２５ｋｇ／ｍｍ２であれば優れた耐傷性のレンズを得ることができる。ヤング率の値が大きくなると樹脂硬化物の金型からの離型が良好となるが、硬くてもろい硬化膜の物性となるため、離型の際に硬化膜がわれて、透明基材より剥離し、型に硬化物が残る。いわゆる型のこりを発生しやすくなる。一方、ヤング率の値が小さくなると、樹脂硬化物の金型からの離型が劣る傾向を示す。本発明の樹脂組成物の硬化に用いられる紫外線照射機の光源ランプは、メタルハライドランプ高圧水銀灯、キセノンランプ等であり、２００〜４２０ｎｍの波長範囲の紫外線を発光するものが好ましい。
　【００１８】
　【実施例】
　次に本発明を実施例と比較例によりさらに具体的に説明する。
ウレタン（メタ）アクリレート（Ａ）の合成例
合成例１
　３−メチルー１，５−ペンタンジオールとアジピン酸からなるポリエステルジオール（ＯＨ価１１２．２ｍｇＫＯＨ／ｇ、数平均分子量１０００）２００部トリレンジイソシアネート６９．６部を仕込み、昇温後８０℃で１０時間反応し、次いでβ−ヒドロキシエチルアクリレート４７．８部、。メトキノン０．１６部、ジラウリン酸ジ−ｎ−ブチルスズ０．０９部を仕込み、８０℃で反応を行つた。生成物▲１▼（ウレタンアクリレート（Ａ）の屈折率（２５℃）１．５１０２、数平均分子量は約１６００であった。
　【００１９】
合成例２
　ポリテトラメチルレングリコール（ＯＨ価１７２．６ｍｇＫＯＨ／ｇ、数平均分子量６５０）２００部、エチレングリコール１２．７部、トリレンジイソシアネート１７８．４部を仕込み、８０℃で１３時間反応し、次いでβ−ヒドロキシエチルアクリレート１２２．５部、メトキノン０．２５部、ジラウリン酸ジ−ｎ−ブチルスズ０．１５部を仕込み、８０℃で反応を行った。生成物▲２▼（ウレタンアクリレート（Ａ））の屈折率（２５℃）１．５２９８数平均分子量は９４０であつた。
　【００２０】
合成例３
　ネオペンチルグリコールとアジピン酸からなるポリエステルジオール（ＯＨ価１１２．２ｍｇＫＯＨ／ｇ、数平均分子量１０００）２８５部、エチレングリコール１５部、トリレンジイソシアネート１８３．３部を仕込み、８０℃で１３時間反応し、次いでβ−ヒドロキシエチルアクリレート１２２．５部、メトキノン０．３部、ジラウリン酸ジ−ｎ−ブチルスズ０．１８部を仕込み８０℃で反応を行った。生成物▲３▼（ウレタン・アクリレート（Ａ））の屈折率（２５℃）１．５２５０数平均分子量は約１１５０であった。
　【００２１】
樹脂組成物の実施例
　実施例１〜４、比較例１〜３
表１に示すような組成（数値は重量部を示す）の紫外線硬化性透過型スクリーン用樹脂組成物を得た。樹脂組成物のフレネルレンズ特性及び硬化物性を表２に示す。
　実施例中のフレネルレンズの性能評価は以下の製造法で得られるフレネルレンズで行つた。
フレネルレンズの製造法
　５０℃に加熱した実施例中の樹脂組成物を高さ２００ミクロン、幅８０ミクロンのプリズム形状が同心円状に刻まれたニッケル製の金型へ厚さが３００ミクロンになるように充填し、次に１．５ｍｍポリカーボネートシートを被覆した。次に高圧水銀灯でポリカーボネートシート側から紫外線を１０００ｍＪ／ｃｍ２照射して硬化させた後、離型し、ポリカーボネートシートへ紫外線硬化樹脂層を積層したフレネルレンズを得た。
　【００２２】
　以上で製造されるフレネルレンズの性能評価を以下の方法にて行った。
（１）　注型成形性
　▲１▼　離型性
　硬化した樹脂を金型より離型させる時の難易
　　　　○離型が容易、型のこりがない。
　　　　×離型が困難、あるいは型のこりがある。
　▲２▼　脱泡性
　注型した樹脂液からの脱泡の難易
　　　　○短時剛こ脱泡
　　　　×脱泡に長時間を要する。
（２）　硬化性
　得られたフレネルレンズの表面タックの有無を指蝕で判定する。
　　　　○タック無
　　　　×タック有
（３）　耐傷性
　得られたフレネルレンズの表面硬度を鉛筆硬度試験機で測定する。荷重は２００ｇとし、表面に傷がつかない鉛筆の最高硬度であらわす。
（４）　形状保持性
　得られたフレネルレンズを６０℃の乾燥器中で５００ｈｒの加熱処理した後、室温まで冷却して、表面形状（プリズム部分）の変化を輸郭形状測定機を用いて測定した、
　　　　○変化なし
　　　　×形状変化がある。
（５）　復元性
　硬化した紫外線硬化性樹脂層の金型より離型した面に爪を押しつけ跡をつけ、３０分放置後観察した。
　　　　○・・・爪を押しつけた跡が全くない。
　　　　×・・・爪を押しつけた跡がかすかに残っている。
　　　　×・・・爪を押しつけた跡がはっきり残っている。
　【００２３】
　また、樹脂硬化物性を以下の方法で測定した。
試験片の調製
　チンフリー板上に厚さ２００ミクロンで樹脂組成物をコーティングし、紫外線を１０００Ｊｍ／ｃｍ２で、照射して硬化した後、チンフリー板より剥がして、透明な硬化膜を得、次いでダンベル２号で打ち抜き、試験片を得た。
物性測定法
　上記試験片を用いて、ＪＩＳ　Ｋ７１１３に基づく引張試験を行った。
各温度におけるヤング率
　１０℃、２０℃、３０℃、４０℃の各温度でヤング率を引張速度１ｍｍ／分で測定した。
粘度
　樹脂液の２５℃の温度における粘度をＥ型粘度計を測定した。
　【００２４】
　【００２５】
　【００２６】
注＊１　ネオマーＢＡ−８０１　　　　：三洋化成（株）製ビスフェノールＡ
　　　　　　　　　　　　　　　　　　　　　ポリ（ｎ＝８）エトキシジアクリレート
　＊２　ＫＡＹＡＲＡＤ　ＨＸ−２２０：日本化薬（株）製、ε−カプロラクトン変性ヒドロキシピバリン酸ネオペンチルグリコールジアクリレート
　＊３　ＫＡＹＡＲＡＤ　Ｒ−５５１　：日本化薬（株）製、ビスフェノールＡポリ（ｎ＝４）エトキシジアクリレート
　＊４　イルガキア−１８４　　　　　：チバ・ガイギー社製、光重合開始剤
　＊５　ＫＡＹＡＲＡＤ　Ｒ−１２８　：日本化薬（株）製、フェニルグリシジルエーテルのアクリレート
　＊６　ＫＡＹＡＲＡＤ　Ｒ−３１０　：日本化薬（株）製、ビスフェノールＡのエポキシ樹脂（油化シェルエポキシ（株）製、エピコート１００４）のジアクリレートのＫＡＹＡＲＡＤ　Ｒ−１２８５０％含有品
　＊７　ＦＣ−４３０　　　　　　　　：住友３Ｍ社製、レベリング剤
　＊８　ＬＡ−７７　　　　　　　　　：旭電化（株）製、ヒンダードアミン系光安定剤
　【００２７】
　【００２８】
　【００２９】
　表２の評価結果から、本発明の樹脂組成物及びその硬化物は、フレネルレンズ特性、例えば、注型成形性（離型性、型のこり、脱泡性）耐傷性、形状保持性、密着性、復元性に優れているのは、明らかである。
　【００３０】
　【発明の効果】
　本発明の紫外線硬化性透過型スクリーン用樹脂組成物を用いて得られる透明シートと紫外線硬化樹脂層を積層してなるレンズはレンズ表面の耐傷性が極めて優れている。また、得られるレンズは長期の使用温度（６０℃）における形状保持性も優れている。以上のような性能を有する本発明の紫外線硬化性透過型スクリーン用樹脂組成物を用いて製造されるレンズは、製造時、輸送時及び使用時にレンズ表面を傷つけたり、レンズ形状を変形することよりリスクを防止することができる。従って本発明の樹脂組成物を用いた場合は高い生産性と安価なレンズを供給することが可能となる。